(57)【特許請求の範囲】
【請求項１】
還元性雰囲気中の溶銑に石灰を主体とし、これに蛍石、炭酸カルシウム、炭化カルシウムのうちより選ばれたる１もしくは２以上を混じたフラックス中に炭素およびアルミニウムの粉末を混合添加する溶銑の脱硫方法において、前記フラックス中に混合添加する炭素およびアルミニウムの割合を、全フラックス量に対してそれぞれ２〜４重量％、２．５〜５．５重量の範囲とすることを特徴とする溶銑の脱硫方法。
【請求項２】
前記フラックス中に混合添加するアルミニウム源としてはＡｌ５０〜５５％含有のＡｌ滓を使用することとし、不活性ガスをキャリアガスとして全混合フラックス粉をランスによって溶銑中に吹き込むことを特徴とする請求項１に記載の溶銑の脱硫方法。
【発明の詳細な説明】
【０００１】
【発明の属する技術分野】
本発明は溶銑の脱硫方法に係り、特に、高炉より出銑した溶銑を転炉吹錬前に、混銑車等の容器中で予備処理するに際し、その一工程としての脱硫処理の改善技術に関する。
【０００２】
【従来の技術】
一般に溶銑の脱硫剤として使用されているものは２種類に大別できる。最も一般的な脱硫剤としてはＣａＯを主体とし、これに蛍石、炭酸カルシウム、炭化カルシウム等の１もしくは２以上を混合したものと、他にソーダ灰を主体とし、これに蛍石、酸化鉄等の若干を配合したものが使用されている。
しかし、ソーダ灰系脱硫剤はコスト高になる欠点のほか、処理時に温度降下、および蒸発損失が大きく、かつ混銑車の耐火材と化学反応を起し、これを甚だしく損傷するという問題がある。それ故特別の場合を除くほか、通常ＣａＯ系脱硫剤が価格も安価であり多用されている。
【０００３】
しかしながらＣａＯを主体とする脱硫剤も、ＣａＯの融点は２５７０℃と非常に高温であるので蛍石、ソーダ灰、石灰石、炭化石灰等と混合使用されている。
その脱硫方法は次式のとおりである。
ＣａＯ＋Ｓ＝ＣａＳ＋Ｏ…………（１）
従って、還元雰囲気中において反応は（１）式の右側へ進行する筈である。
ところが従来使用している前記フラツクスの吹込みによっては、通常石灰系脱硫剤の脱硫反応効率は他のソーダ灰系脱硫剤等に比べ低く、フラツクス量を多量に消費しなければ目的とする脱硫を達成することができなかった。
【０００４】
【発明が解決しようとする課題】
本発明の目的は、上記溶銑の脱硫方法に関する上記従来技術の問題点に鑑み、脱硫反応効率を従来以上に向上させると共に、フラツクス使用量を低減する改善した脱硫方法を提供しようとするものである。
【０００５】
【課題を解決するための手段】
上記（１）式により脱硫方法が進行するためには、還元雰囲気中であることが必要である。本発明者らは、混銑車中の溶銑の脱硫について種々研究をした結果、脱硫フラツクス中にＣおよびＡｌ等の還元剤を少量混入することにより、上記（１）式の反応が著しく進行することを見出し、実験を繰返した結果、本発明を完成することができた。
【０００６】
本発明の要旨するところは次の如くである。すなわち、「還元性雰囲気中の溶銑に石灰を主体とし、これに蛍石、炭酸カルシウム、炭化カルシウムのうちより選ばれたる１もしくは２以上を混じたフラックス中に炭素およびアルミニウムの粉末を混合添加する溶銑の脱硫方法において、前記フラックス中に混合添加する炭素およびアルミニウムの割合を、全フラックス量に対してそれぞれ２〜４重量％、２．５〜５．５重量の範囲とすることを特徴とする溶銑の脱硫方法。」である。しかして、該アルミニウムとしては通常Ａ１５０〜５５％を含有するＡｌ滓を使用するものである。
【０００７】
【発明の実施の形態】
従来の脱硫剤フラックスは通常次の組成のものが多かった。
ＣａＯ            ３０〜５０％
ＣａＣＯ３        ３０〜５０％
ＣａＦ２          ３〜１０％
本発明は上記組成の従来の脱硫剤に
Ｃ                ２〜４％
Ａ１              ２．５〜５．５％
を混入するもので、添加カーボン粉末としては、特に限定を必要とせず、石炭、コークス、ピッチ等何れでもよい。添加アルミニウム粉としても特に限定しないが、Ａｌ滓は価格も安く添加原料として優れている。Ａｌ滓はほぼ次の成分よりなるものである。
Ａｌ              ５０〜５５％
Ａ１２０３        ２０〜２５％
Ｓｉ０２          ８〜１２％
本発明者らは実脱硫操業において、従来組成のフラックスにＣ  ２〜４％、Ａｌ粉として、Ａｌ滓  ５〜１０％（Ａｌ量換算２．５〜５．５％）を混入することにより、脱硫反応効率を上昇させ、処理時間が短縮できることを見出した。
【０００８】
本発明による脱硫反応は次の化学反応によって促進するものと解される。
ＣａＯ＋Ｓ＋Ａｌ→ＣａＳ＋Ａｌ2Ｏ3………（２）
ＣａＯ＋Ｓ＋Ｃ  →ＣａＳ＋ＣＯ……………（３）
上記発明により添加するＣ、Ａｌ滓のフラツクスへの添加割合は、Ｃ  ２％未満、Ａｌ滓  ５％未満の場合には、（２）、（３）の反応がほとんど進行せず、また逆にＣが４％を越し、Ａｌ滓が１０％を越すと、何れも多過ぎて
Ｐ2Ｏ5＋Ａｌ→Ｐ＋Ａｌ2Ｏ3…………………（４）
Ｐ2Ｏ5＋Ｃ→Ｐ＋ＣＯ…………………………（５）
なる（４）、（５）の反応により溶銑中に復Ｐするという問題が生じるので、Ｃは２〜４％、Ａｌ滓は５〜１０％の範囲内に限定した。Ａｌ滓５〜１０％はＡｌ換算２．５〜５．５％である。上記（１）、（２）、（３）の反応促進に、撹拌作用を必要とするので、不活性ガスをキャリアガスとしてランスにより粉末状態で溶銑中に吹込む方法をとるものである。
【０００９】
【実施例】
同一混銑車に積載された溶銑に対し、従来方法による脱硫フラツクスを使用して脱硫した場合と、本発明により、これにＣおよびＡｌ滓を混合したフラツクスを使用した場合とについて、脱硫反応効率（％）と脱硫処理前後の平均Ｓ含有量（（処理前Ｓ＋処理後Ｓ）／２）との関係を調査した結果は図１に示すとおりである。
脱硫は前記（１）式もしくは（２）、（３）式により進行するので溶銑中のＳ濃度の低下に伴い反応効率は低下する。
本実施例に使用したフラツクスの成分組成は表１のとおりである。
【００１０】
【表１】
0003733689.tif 000002
【００１１】
図１においては本発明によるものは●印で示し、従来法によるものは○印で示したが、プロット点を平均するとそれぞれほぼＡ直線、Ｂ直線にて示される。この結果から評価すると、本発明によるＡ直線にて示される脱硫反応効率は、Ｂ直線にて示される従来法の脱硫反応効率に比し、約５０％上昇したことを示している。
【００１２】
【発明の効果】
本発明は、溶銑の脱硫方法において、従来フラツクスとして使用していた石灰系フラツクスすなわち、ＣａＯ、ＣａＣＯ3、ＣａＦ2の混合粉に対し、ＣおよびＡｌを混合添加することにより、特に総量に対しＣ  ２〜４％、Ａｌ  ２．５〜５．５％を混合添加することにより次の効果を挙げることができた。
（イ）脱硫反応効率を従来の５０％を上昇させた。
（ロ）（イ）の結果脱硫フラツクス使用量を従来の溶銑ｔ当り１４ｋｇ／ｔから９．５ｋｇ／ｔに減少できた。
（ハ）（イ）の結果、混銑車における脱硫処理時間を従来のチャージ当り２８分から１９分に短縮できた。
（ニ）（イ）の結果、脱硫フラツクス量を低減できたので発生スラグ量は従来法に比し３．２ｋｇ／ｔ減少することができた。
【図面の簡単な説明】
【図１】本発明の実施例による混銑車中における溶銑の脱硫処理前後における平均含有Ｓ値（１／２（処理前Ｓ＋処理後Ｓ））と脱硫反応効率（％）を従来法におけるそれと比較対比する関係線図である。
【図１】
0003733689.tif 000003